Brevet FR3083466A1 — publié le 20200110

66PDEP4oe 1 FIL ELECTRODE A COUCHE POREUSE POUR ELECTROEROSION DOMAINE TECHNIQUE DE L'INVENTION La présente invention concerne les fils électrodes utilisés pour couper des métaux ou des matériaux conducteurs de l'électricité, par électroérosion dans une machine d'usinage par électroérosion. Le procédé bien connu d'usinage par électroérosion permet d'enlever de la matière sur une pièce conductrice de l'électricité, en générant des étincelles dans une zone d'usinage entre la pièce à usiner et un fil électrode conducteur de l'électricité. Le fil électrode défile en continu au voisinage de la pièce dans le sens de la longueur du fil, tenu par des guidages, et il est déplacé progressivement dans le sens transversal en direction de la pièce, soit par translation transversale des guidages du fil soit par translation de la pièce. Un générateur électrique, connecté au fil électrode par des contacts électriques à l'écart de la zone d'usinage, établit une différence de potentiel appropriée entre le fil électrode et la pièce conductrice à usiner. La zone d'usinage entre le fil électrode et la pièce est plongée dans un fluide diélectrique approprié. La différence de potentiel provoque entre le fil électrode et la pièce à usiner l'apparition d'étincelles qui érodent progressivement la pièce et le fil électrode. Le défilement longitudinal du fil électrode permet de conserver en permanence un diamètre de fil suffisant pour éviter sa rupture dans la zone d'usinage. Le déplacement relatif du fil et de la pièce dans le sens transversal permet de découper la pièce ou de traiter sa surface, le cas échéant. Les particules détachées du fil électrode et de la pièce par les étincelles se dispersent dans le fluide diélectrique où elles sont évacuées. L'obtention d'une précision d'usinage, notamment la réalisation de découpes d'angle à faible rayon, nécessite d'utiliser des fils de petit diamètre et supportant une grande charge mécanique à la rupture pour être tendus dans la zone d'usinage et limiter l'amplitude des vibrations. La plupart des machines d'usinage par électroérosion modernes sont conçues pour utiliser des fils métalliques, généralement de 0,25 mm de diamètre, et de charge à rupture comprise entre 400 et 1 000 N/mm2. L'usinage par électroérosion étant un procédé relativement lent, il y a simultanément un besoin pour maximiser la vitesse d'usinage, notamment la vitesse d'usinage en ébauche. Dans la présente demande de brevet, la vitesse d'usinage en ébauche est évaluée en mm2/min, c'est-à-dire en vitesse 7266FDEIU, 2 d'accroissement d'une surface tranchée, ou en mm/min à hauteur donnée de pièce, c'est-à-dire en vitesse de pénétration du fil dans la pièce. On a admis jusqu'à présent que cette vitesse dépend directement de l'énergie d'étincelage dégagée dans la zone d'usinage entre le fil et la pièce à 5 usiner, et dépend donc de l'énergie électrique que peut conduire le fil jusqu'à la zone d'usinage. Mais les décharges érosives dans la zone d'usinage, et l'effet Joule produit par le courant électrique traversant le fil, tendent à échauffer le fil et à réduire simultanément sa résistance mécanique à la rupture. Une des limites des fils pour électroérosion est ainsi qu'ils se rompent 10 sous l'effet combiné de l'échauffement et de la tension mécanique. Cela contraint les utilisateurs à limiter la puissance d'usinage de leurs machines d'érosion, et cela limite simultanément la vitesse d'usinage. On a déjà proposé d'utiliser des fils pour électroérosion comportant une âme métallique et un revêtement continu de zinc, l'effet du revêtement étant de 15 limiter l'échauffement de l'âme métallique grâce à l'énergie calorifique consommée par le zinc lors de sa vaporisation. Cela permet d'augmenter la puissance d'usinage délivrée par la machine d'électroérosion, et donc la vitesse d'usinage par rapport à celle d'un fil de laiton nu. Mais la couche de zinc pur s'use très rapidement, et ne protège pas l'âme du fil pendant une durée suffisante pour la 20 découpe de pièces hautes. Le document CH 633 739 A5 décrit un fil pour électroérosion et son procédé de fabrication, le fil ayant une âme pouvant être en cuivre ou en alliage de cuivre et de zinc, et ayant un revêtement en un alliage différent de cuivre et de zinc et recouvert d'un film en oxyde de zinc. Le document mentionne que le revêtement 25 en alliage de cuivre et de zinc présente une structure poreuse résultant de l'effet Kirkendall (vitesses de diffusion différentes du cuivre et du zinc), et que le fil présente une surface rugueuse ayant des trous de 1 à 2 pm, le film d'oxyde de zinc épousant les rugosités de la surface. Le document enseigne que cette structure superficielle rugueuse du fil se laisse mouiller plus facilement par l'eau qui sert de 30 liquide diélectrique d'usinage, ce qui augmente la fonction de refroidissement du fil et permet de faire passer un courant plus élevé. Le document EP 0 930 131 B1 décrit également un fil pour électroérosion, et son procédé de fabrication, le fil ayant une âme en un premier métal comprenant du cuivre, une couche d'alliage formée sur l'âme, et une couche 35 superficielle sur la couche d'alliage et constituée d'un second métal ayant une température de vaporisation plus faible que celle du premier métal. Le document enseigne l'intérêt d'obtenir une couche poreuse en surface du fil, et les pores sont 72b6RUF3'.doc 3 ouverts car cela augmente la surface de contact entre le fil et le liquide diélectrique d'usinage, pour mieux refroidir le fil. Le document enseigne également que la couche poreuse favorise l'évacuation des déchets d'usinage. Il en résulte une augmentation de la vitesse d'usinage. Selon le procédé décrit dans ce document, la 5 surface du fil est fissurée. Le fil est obtenu en trempant une âme de laiton de 0.9 mm de diamètre dans un bain de zinc en fusion, puis en tréfilant ce fil revêtu jusqu'au diamètre final de 0.1 à 0.4 mm. Dans le document US 5,945,010, on a proposé de recuire un laiton en phase a zingué de manière à produire une couche périphérique en laiton en phase 10 y, puis de tréfiler l'ébauche ainsi obtenue pour l'amener au diamètre final. Le tréfilage produit une couche superficielle de laiton en phase y fracturée. Les fractures sont ouvertes vers l'extérieur, de sorte que le taux de couverture de l'âme par la couche périphérique en laiton de phase y est au plus de 58 %. La surface du fil pour électroérosion qui en résulte est irrégulière, et le document enseigne que 15 cela favorise l'évacuation des déchets d'usinage, sans toutefois que la vitesse d'usinage soit augmentée. Le document US 8,067,689 B2 enseigne l'intérêt d'une sous-couche de laiton en phase y fracturée, noyée dans une couche externe substantiellement continue de zinc ou de laiton en phase e. Le fil pour électroérosion est obtenu en 20 prenant une âme de laiton contenant 60 % de cuivre et 40 % de zinc, ayant un diamètre de 0.9 mm, sur laquelle on réalise un revêtement de 10 pm de zinc. Un traitement thermique de 6 heures à 170 °C dans de l'azote transforme, par diffusion, le zinc en une couche de laiton en phase y. La couche de laiton en phase y est ensuite recouverte par électrolyse d'une couche superficielle de 10 pm de 25 zinc, et une opération de tréfilage réduit le diamètre à 0.25 mm. Le document enseigne que l'opération de tréfilage fracture la couche de laiton en phase y, et que simultanément le zinc de la couche superficielle encapsule les particules de laiton en phase y résultant de la fracturation. Le document mentionne également que le zinc de la couche superficielle peut être ensuite transformé en laiton en phase e 30 par un traitement thermique à basse température, et que la phase e qui en résulte peut être poreuse. Les pores sont ouverts car ils peuvent être à leur tour remplis de graphite par une opération de tréfilage en présence d'une suspension de particules de graphite dans un milieu aqueux. Un inconvénient d'un tel fil pour électroérosion est que la couche superficielle tend à laisser se détacher une partie de son 35 matériau sous forme de poudre lors de l'utilisation du fil dans une machine d'électroérosion. Une telle poudre peut s'accumuler dans les guidages et provoquer des blocages et des ruptures indésirables du fil pour électroérosion. 4 Dans la présente description et dans les revendications, la structure des fils pour électroérosion est caractérisée notamment par les phases des alliages composant le revêtement de l'âme métallique. Ces phases sont décrites dans les diagrammes d'équilibres de phases du système cuivre-zinc. Un exemple d'un tel 5 diagramme d'équilibre est reproduit sur la figure 6. Les phases sont caractérisées par leur composition ou par leur structure cristallographique. En pratique, on désigne par l'expression "laiton en phase fi" un alliage de cuivre et de zinc ayant sensiblement 45 % à 49 % de zinc. A température ambiante, cette phase p est ordonnée et plutôt fragile, et on l'appelle 10 habituellement (3'. Si l'on dépasse une certaine température, la structure devient désordonnée et on parle alors de phase p. La transition entre les phases p et p. est inévitable, mais produit peu d'effets. En conséquence, par raison de simplicité, ce laiton sera désigné dans la présente description par la seule expression "laiton en phase p". 15 Dans la description et dans les revendications, l'expression "laiton en phase y " est utilisée pour désigner un alliage de cuivre et de zinc dans lequel le zinc est présent en proportion d'environ 67 % en poids. Dans la description et dans les revendications, l'expression "laiton en phase e" est utilisée pour désigner un alliage de cuivre et de zinc dans lequel le 20 zinc est présent en proportion d'environ 83 % en poids. Dans la description et dans les revendications, l'expression "laiton en phase ri" est utilisée pour désigner un alliage de cuivre et de zinc dans lequel le zinc est présent en proportion comprise entre 99 % et 100 % en poids. Un "laiton en phase cC pourra avoir une teneur en zinc inférieure à 40 °A 25 en poids, par exemple d'environ 35 %, ou même d'environ 20 % en poids. EXPOSE DE L'INVENTION Il existe encore un besoin d'usiner le plus vite possible en usinage d'ébauche, tout en évitant le détachement de matériau sous forme de poudre lors 30 de l'usinage. La présente invention résulte de l'observation surprenante selon laquelle, dans un fil électrode pour électroérosion ayant une structure d'âme donnée et un revêtement comprenant une couche fracturée en un alliage contenant plus de 50 % en poids de zinc, on peut encore augmenter la vitesse d'usinage 35 d'ébauche lorsque des pores couverts sont présents dans la couche fracturée sous la surface du fil, et lorsque les pores ont une dimension suffisante et sont suffisamment couverts pour que le revêtement couvre plus de 85 % de l'âme. Cette 7266FDEP,dc, 5 constatation va à l'encontre de l'enseignement des documents CH 633 739 A5, EP 0 930 131 B1 et US 5,945,010, qui incitent au contraire, pour augmenter la vitesse de coupe, à réaliser une couche superficielle de fil irrégulière, c'est-à-dire comprenant des pores ouverts vers l'extérieur, pour favoriser le contact avec le 5 liquide diélectrique pour le refroidissement du fil, et pour favoriser les turbulences hydrauliques dans le liquide diélectrique pour l'évacuation des déchets d'usinage. À cet égard, pour la comparaison des effets techniques obtenus avec divers revêtements, il est nécessaire que les fils électrodes pour électroérosion aient une même structure d'âme. On sait en effet que la structure de l'âme a un effet sur la vitesse de l'usinage par électroérosion. Par exemple, pour une même structure du revêtement, un fil pour électroérosion ayant une âme en un laiton contenant 80 % de cuivre et 20 % de zinc permet une vitesse d'usinage plus grande qu'un fil pour électroérosion ayant une âme en un laiton contenant 63 % du cuivre et 37 % de zinc. 15 Dans la présente description et les revendications annexées, un pore désigne un volume ne contenant pas de matière solide, inclus dans un plus grand volume de matière à l'état solide. Dans un plan de section du fil électrode pour électroérosion, un pore est une surface du plan ne comprenant pas de matière solide. Les dimensions d'un pore dans le plan d'observation sont dites supérieures 20 à 2 pm lorsqu'on peut tracer un cercle de diamètre 2 pm à l'intérieur du pore. Ainsi, la taille du pore est le diamètre du cercle le plus grand que l'on peut tracer à l'intérieur. Un pore ouvert, tel que ceux présents dans la surface irrégulière des fils électrodes pour électroérosion décrits dans les documents d'art antérieur cités ci- 25 dessus, n'est pas couvert par de la matière solide. Ainsi, une droite radiale, partant de l'axe du fil électrode pour électroérosion, et traversant ledit cercle, sort définitivement de la zone de matière solide de la section graphique observée, Au contraire, un pore couvert au sens de la présente invention apparaît limité par de la matière solide en surface du fil. Dans ce cas, toute droite radiale, 30 partant de l'axe du fil électrode pour électroérosion et traversant ledit cercle définissant la taille du pore, ne sort du fil qu'après avoir de nouveau traversé de la matière solide. Pour l'observation des pores dans un plan d'observation en section d'un fil, il convient de réaliser une section, de la polir, et de l'observer avec un 35 microscope à faible profondeur de champ. Une profondeur de champ de moins de 1 pm peut convenir. 72C,61rE)F,P.doc 6 Le taux de couverture longitudinale désigne, quand on observe une section longitudinale de fil, la longueur de fil recouverte par le revêtement, divisée par la longueur totale de la section longitudinale observée du fil. Les sections longitudinales du fil pour électroérosion passent par un plan 5 qui est proche de l'axe longitudinal médian du fil. On s'en assure en mesurant la largeur apparente du fil, qui doit être égale au diamètre du fil par exemple à 2 % près. Pour la description et l'évaluation du nombre de pores, on considère des sections planes transversales du fil pour électroérosion, c'est-à-dire des sections 10 approximativement perpendiculaires à l'axe longitudinal du fil pour électroérosion. On s'assure de l'orientation transversale de la section plane en comparant le grand axe et le petit axe de l'ellipse formant le contour de la section plane transversale. La longueur du petit axe de l'ellipse doit être d'au moins 0.9 fois la longueur du grand axe pour que la section soit considérée comme transversale c'est-à-dire 15 approximativement perpendiculaire à l'axe du fil. Ainsi, pour améliorer encore la vitesse d'usinage par électroérosion, la présente invention propose un fil électrode pour usinage par électroérosion, comprenant : - une âme métallique, en une ou plusieurs couches de métal ou d'alliage 20 métallique, - sur l'âme métallique, un revêtement ayant un alliage différent de celui de l'âme métallique et contenant plus de 50 % en poids de zinc , dans lequel : - le revêtement comprend de l'alliage cuivre-zinc en phase y fracturée, 25 - le revêtement recouvre l'âme métallique selon un taux de couverture supérieur à 85 %, - le revêtement contient des pores couverts ayant une taille supérieure à 2 pm. Sans que ces explications soient certaines, on pense que les pores couverts réduisent la conductibilité thermique du fil dans la direction radiale entre la 30 surface externe du fil et l'âme. Lorsque la surface du fil électrode est soumise à une étincelle d'usinage, sa température superficielle augmente ainsi plus rapidement en présence de pores couverts qu'en leur absence. En conséquence, la couche superficielle métallique qui recouvre les pores du fil électrode s'évapore plus rapidement. Pendant la courte durée de l'étincelle, cela crée une forte 35 pression de vapeur métallique dans l'arc électrique, et cette forte pression augmente l'enlèvement de matière à la surface de la pièce à usiner. On optimise ainsi l'efficacité de l'arc électrique grâce à l'évaporation rapide de la matière qui 7,.66FDEP.cloc 7 recouvre les pores, cette évaporation étant accélérée grâce à l'isolation procurée par les pores eux-mêmes vis-à-vis de l'âme du fil électrode. Simultanément, au résultat du procédé de fabrication permettant de réaliser les pores couverts, on constate une réduction sensible du risque 5 d'effritement de la couche superficielle du fil électrode, effritement susceptible de laisser échapper du matériau en forme de poudre lors de l'utilisation du fil électrode pour un usinage par électroérosion. Selon un mode de réalisation avantageux, le revêtement du fil électrode comprend en moyenne, dans chaque section transversale complète du fil électrode, au moins 3 pores couverts ayant une taille supérieure à 2 pm. De préférence, le revêtement du fil électrode comprend en moyenne, dans chaque section transversale complète du fil électrode, au moins 5 pores couverts ayant une taille supérieure à 2 pm. On peut trouver avantage à prévoir que le revêtement du fil électrode 15 contient des pores couverts ayant une taille supérieure à 3 pm, ou plus avantageusement qu'il contient des pores couverts ayant une taille supérieure à 4 pm. Pour favoriser encore son évaporation, la matière qui couvre au moins en partie les pores peut avantageusement contenir une grande proportion de zinc. 20 En pratique, on peut avantageusement prévoir que tout ou partie des pores sont couverts par un ou plusieurs alliages de cuivre et de zinc à plus de 58 % et moins de 100 % de zinc en poids. Plus avantageusement, on peut prévoir que tout ou partie des pores sont couverts par un plusieurs alliages de cuivre et de zinc à plus de 78 % et moins de 25 100 % de zinc en poids. Selon un mode de réalisation particulier, on peut prévoir que tout ou partie des pores sont couverts par un mélange d'alliages de cuivre et de zinc en phase e et en phase ri. Par ailleurs, pour augmenter encore la vitesse d'usinage en ébauche, on 30 peut avantageusement prévoir que l'âme comporte un coeur métallique et une couche intermédiaire en alliage de cuivre et de zinc en phase p. Dans ce cas, le coeur peut être en cuivre ou en alliage de cuivre. Une difficulté qu'il a fallu résoudre dans la conception de la présente invention a été de concevoir des procédés permettant de réaliser les pores 35 couverts de taille suffisante et en nombre suffisant. En effet, les procédés décrits dans les documents d'art antérieur précédemment cités conduisent à réaliser des pores ouverts, c'est-à-dire des trous 72.66kDbrdoC 8 dans la surface extérieure du fil pour électroérosion, réduisant sensiblement le taux de couverture, et produisant des effets techniques différents de ceux recherchés par la présente invention. En partant de l'observation qu'un tréfilage d'une ébauche de fil ayant un 5 revêtement en alliage de cuivre et de zinc en phase y fracture la couche d'alliage et produit des interstices entre des blocs d'alliage, les inventeurs ont cherché à recouvrir au moins en partie les interstices pour produire ainsi des pores couverts. Cependant, il ne suffit pas de superposer à la couche d'alliage de cuivre et de zinc en phase y une couche superficielle de zinc ou d'un autre alliage de zinc to pour obtenir des pores couverts procurant des performances améliorées. Il a été constaté que : - si la couche superficielle en zinc, en alliage de cuivre et de zinc en phase q, ou en alliage de cuivre et de zinc en phase e est trop épaisse par rapport à l'épaisseur de la couche d'alliage de cuivre et de zinc en phase y, alors la couche d'alliage de 15 cuivre et de zinc en phase y ne se fracture pas et il n'y a pas de pores, ni d'amélioration de la vitesse d'usinage ; - si la couche superficielle en zinc, en alliage de cuivre et de zinc en phase q, ou en alliage de cuivre et de zinc en phase e est trop fine par rapport à l'épaisseur de la couche d'alliage de cuivre et de zinc en phase y, alors les pores sont ouverts au 20 lieu d'être couverts, et il n'y a pas d'amélioration de la vitesse d'usinage ; - si la couche d'alliage de cuivre et de zinc en phase y est trop fine, alors le zinc, l'alliage de cuivre et de zinc en phase q, ou l'alliage de cuivre et de zinc en phase z remplit les interstices entièrement ou presque entièrement, et il n'y a pas de pores couverts, ou les pores couverts sont de petite taille, et l'effet sur la vitesse 25 d'usinage est faible ou nul , - si la couche d'alliage de cuivre et de zinc en phase y est trop épaisse, alors le fil tréfilé est fragile, c'est-à-dire qu'il se casse facilement quand on le plie, notamment lors d'une étape de renfilage automatique suite à une rupture ; - si le tréfilage n'est pas correctement effectué sur des couches d'alliage 30 appropriées, le fil électrode produit beaucoup de poudre lors de son utilisation en usinage par électroérosion. Selon une première possibilité, on a réalisé un revêtement de zinc pardessus les interstices déjà créés dans la phase y fracturée du revêtement. Les vides sont ainsi emprisonnés et constituent des pores couverts, ou des sites 35 d'amorçage de ceux-ci. Selon une seconde possibilité, on a réalisé un tréfilage très faible d'un fils revêtu d'une superposition de couches en phases y et ri (zinc faiblement allié). 726FDEP.:iôc 9 Ainsi, selon un autre aspect, l'invention propose un procédé économique pour réaliser un tel fil électrode, comprenant les étapes : a) prévoir une âme en laiton, b) recouvrir l'âme d'une couche de zinc par voie électrolytique, pour réaliser une 5 pré-ébauche, c) soumettre la pré-ébauche à un premier tréfilage jusqu'à un diamètre d'environ 120 % du diamètre final, d) soumettre la pré-ébauche tréfilée à un traitement thermique de diffusion à une température comprise entre 170°C environ et 180°C environ et pendant une durée 10 de 2h environ, en choisissant l'épaisseur de la couche de zinc, la température et la durée de façon à produire, par diffusion entre le zinc de la couche de couverture et le laiton de l'âme, une ébauche ayant une sous-couche en laiton en phase y, une couche intermédiaire en laiton en phase e, et une couche externe en zinc ou en laiton en phase ri, 15 e) soumettre l'ébauche ainsi diffusée à un second tréfilage à froid, pour l'amener au diamètre final. Le laiton en phase y s'est fracturé pendant le second tréfilage. Au cours du second tréfilage, la couche en laiton en phase e et le zinc de surface n'ont que très partiellement rempli les vides créés entre les blocs de phase 20 y, réalisant ainsi des pores couverts. Par un traitement thermique ultérieur à basse température, vers 140 °C, la couche externe de zinc ou de laiton en phase ri couvrant les pores peut être convertie en phase e ou en phase y, sans que l'âme soit recristallisée, c'est-à-dire sans qu'elle passe de l'état écroui à l'état recuit. 25 De préférence, le premier tréfilage réalise une réduction de diamètre comprise entre 40 % et 78 % environ. D'autres procédés pour obtenir des pores couverts sont exposés dans la description qui suit. 30 DESCRIPTION SOMMAIRE DES DESSINS D'autres objets, caractéristiques et avantages de la présente invention ressortiront de la description suivante de modes de réalisation particuliers, faite en relation avec les figures jointes, parmi lesquelles : - la figure 1 est une vue schématique en perspective d'un fil électrode pour 35 électroérosion selon la présente invention ; 72E DM' 2 10 - la figure 2 est une coupe schématique transversale à plus grande échelle du fil électrode de la figure 1, selon un premier mode de réalisation de l'âme du fil électrode ; - la figure 3 est une coupe schématique transversale à plus grande échelle du fil 5 électrode de la figure 1, selon un second mode de réalisation de l'âme du fil électrode; - la figure 4 est une vue schématique partielle en section longitudinale à plus grande échelle d'un tronçon du fil électrode selon la figure 1 ; - la figure 5 reproduit un exemple de diagramme d'équilibre des phases du lo système cuivre-zinc ; - la figure 6 est une vue en coupe transversale partielle d'un fil de l'art antérieur selon le document US 8,067,689 ; - la figure 7 est une vue schématique en coupe transversale partielle d'un fil échantillon A selon l'exemple N°1 de la présente description ; 15 - la figure 8 est une vue schématique en coupe transversale partielle d'un fil échantillon B selon l'exemple N°2 de la présente invention ; - la figure 9 est une vue schématique en coupe transversale partielle d'un fil échantillon E selon l'exemple N°5 de la présente invention ; - la figure 10 est une vue schématique en coupe transversale partielle d'un fil 20 échantillon F selon l'exemple N°6 de la présente invention ; - la figure 11 est une photographie au microscope optique d'une section transversale d'un fil électrode selon la présente invention ; et - la figure 12 est une photographie au microscope optique d'une section longitudinale du fil électrode de la figure 11. 25 DESCRIPTION DES MODES DE REALISATION PREFERES Dans les modes de réalisation illustrés sur les figures, un fil électrode 1 pour usinage par électroérosion comprend une âme 2 métallique, revêtue d'un revêtement 3 d'épaisseur E3 comprenant du laiton en phase y fracturée. 30 Dans la réalisation illustrée sur la figure 2, l'âme 2 métallique comporte une couche unique de métal ou d'alliage métallique, par exemple un alliage à 63 de cuivre et 37 % de zinc, ou un alliage à 80 % de cuivre et 20 % de zinc, et le revêtement 3 est en une seule matière, à savoir le laiton en phase y fracturée. Dans la réalisation illustrée sur la figure 3, l'âme 2 métallique comporte 35 deux couches de métal ou d'alliage métallique différentes, que l'on distingue par la présence d'un coeur métallique 2a, par exemple en laiton en phase a, et d'une couche intermédiaire 2b en alliage de cuivre et de zinc en phase p. 71661,r)FP doc 11 Dans cette même réalisation de la figure 3, le revêtement 3 comporte une couche interne 3a en alliage de cuivre et de zinc en phase y fracturée c'est-à-dire sous forme de blocs, et comporte en outre une couche externe 3b d'épaisseur Ey en zinc ou en alliage de zinc et de cuivre en phase s. 5 On considère maintenant la figure 4, qui illustre, schématiquement et à plus grande échelle, une vue partielle en section longitudinale d'un tronçon de longueur L du fil électrode 1 de la figure 1, dans la région radiale du revêtement 3 qui recouvre l'âme 2. Le revêtement 3, à structure fracturée, contient des pores couverts 5a, 10 5b, 5c, 5d et 5e. La figure 4 permet d'illustrer la taille des pores couverts. On distingue par exemple, dans les pores couverts 5a et 5b, une cavité intérieure dans laquelle on peut tracer un cercle 7. Lorsque le cercle 7 vient au contact de parois opposées de la cavité, le diamètre du cercle 7 définit la taille du pore. 15 Les pores, par exemple le pore 5b, sont dits « couverts » car les droites radiales telles que la droite D1, partant de l'axe H du fil électrode et traversant ledit cercle 7, ne sort du fil qu'après avoir de nouveau traversé de la matière solide 6. De façon similaire, on dira que le pore est « couvert » lorsque ledit cercle 7 est couvert par de la matière solide 6. 20 Dans l'illustration de la figure 4, les pores 5c, 5d et 5e sont totalement couverts, en ce sens qu'aucune droite radiale les traversant ne sort du fil sans avoir traversé à nouveau de la matière solide. Autrement dit, une observation de la surface extérieure du fil électrode selon une direction radiale ne permet pas de distinguer la cavité intérieure constituant le volume du pore. Par contre, les pores 25 5a et 5b sont couverts mais seulement partiellement, en ce sens que des droites radiales les traversant dans les espaces illustrés par les longueurs L1 et L2 peuvent sortir du pore sans traverser de nouveau de la matière solide. Autrement dit, une observation de la surface extérieure du fil électrode selon une direction radiale permet alors de distinguer au moins en partie la cavité intérieure constituant 30 le volume du pore 5a ou 5b. La figure 4 permet d'illustrer également le taux de couverture longitudinale Tc selon lequel le revêtement 3 recouvre l'âme 2 métallique. Dans la section longitudinale de fil observée, de longueur totale L, la longueur de l'âme 2 non recouverte par le revêtement 3 est égale à la somme des longueurs L1 et L2 35 des espaces selon lesquels des droites radiales traversant les pores 5a et 5b peuvent sortir du pore sans traverser de la matière solide. Le taux de couverture Tc est alors défini par la formule : 7266FDRP.doc 12 Tc = [(longueur totale) - (longueur découverte)] / (longueur totale) = 1 - (L1 + L2)/1_ On va maintenant décrire plusieurs exemples de réalisation de tels fils 5 électrodes comportant des pores couverts. Dans tous ces exemples, les étapes de tréfilage ont été réalisées en injectant dans les filières de tréfilage une émulsion de 5 % à 10 % en volume d'huile dans de l'eau. Les étapes de traitement thermique ont été réalisées en atmosphère libre, sans précautions particulières pour éviter la présence d'oxydes to en surface externe du fil électrode. Exemple N° 1 Dans ce premier exemple, le fil électrode (échantillon A) a été réalisé selon le procédé suivant : 15 - prendre une âme de laiton à 63 % de cuivre et 37 % de zinc, de diamètre 1.25 mm, - déposer une première couche de zinc de 6 pm d'épaisseur sur cette âme, - tréfiler en 0.46 mm, - faire un traitement thermique de diffusion pour obtenir une couche externe en 20 laiton en phase y, d'environ 4 pm d'épaisseur ; en pratique, le traitement thermique peut-être d'environ 6 heures à 180 °C, - tréfiler en 0.30 mm : la phase y se fracture en blocs d'environ 5 pm, en laissant des vides entre lesdites blocs, - déposer une couche de zinc d'environ 2 pm d'épaisseur, 25 - tréfiler en 0.25 mm. La figure 7 illustre de façon schématique en coupe transversale partielle un tel fil échantillon A. On a constaté que, dans un tel fil A, des pores couverts 5a sont observables dans des sections transversales du fil. En effet, dans le revêtement 3 30 recouvrant l'âme 2, le zinc ductile de la couche externe 3b n'a que partiellement rempli les vides présents entre les blocs de la couche 3a de laiton en phase y. Cependant, les pores couverts 5a sont en faible nombre, et de petite taille (inférieure à 2 pm environ). Par un traitement thermique ultérieur à basse température (environ 35 60 °C pendant 48 heures), on a réalisé un fil (échantillon A') dans lequel la couche externe 3b de zinc couvrant les pores 5a a été convertie par diffusion en laiton en 726 &EDE P. do c 13 phase e , sans que l'âme 2 soit recristallisée, et sans faire disparaître les pores couverts. Exemple N° 2 s Dans ce second exemple, le fil électrode (échantillon B) a été réalisé selon le procédé suivant - prendre une âme de laiton à 63 % de cuivre et 37 % de zinc, de diamètre 1.25 mm, - déposer une première couche de zinc de 20 pm d'épaisseur sur cette âme, 10 - tréfiler en 0.30 mm, - faire un traitement thermique de diffusion à 180 °C pendant 2 heures pour transformer partiellement la couche externe de zinc en une couche en laiton en phase y de 6 pm ; le revètement comprend alors une couche de laiton en phase y proche de l'âme, et une couche externe de laiton en phase e de 5 pm, 15 - tréfiler en 0.25 mm. La figure 8 illustre de façon schématique en coupe transversale partielle un tel fil échantillon B. On a constaté que, dans un tel fil B, des pores couverts 5a, 5b, 5c sont observables dans des sections transversales du fil. Dans le revêtement 3 20 recouvrant l'âme 2 du fil, la phase y de la couche 3a s'est fracturée en blocs pendant le second tréfilage. La couche externe 3b en phase e n'a que très partiellement rempli les vides créés entre les blocs de la couche 3a en phase y, laissant subsister des pores couverts 5a, 5b, 5c plus nombreux et plus gros (pouvant dépasser 4 pm). Le taux de couverture longitudinale était supérieur à 90 25 Vo. Par un traitement thermique ultérieur à basse température (à une température d'environ 180 °C pendant 4 heures), la couche externe 3b en phase e couvrant les pores peut être convertie en laiton en phase y, sans que l'âme 2 soit recristallisée, et sans faire disparaître les pores couverts 5a, 5b, 5c. 30 Sur cette figure 8, on a illustré schématiquement une fissure 8, qui se distingue nettement des pores couverts selon la présente invention par sa forme et son volume, et qui débouche à la surface du fil. Les photographies des figures 11 et 12 illustrent la présence de pores couverts respectivement dans une section longitudinale et une section transversale 35 du fil B. 72661DEP.d. 14 Exemple N° 3 Dans ce troisième exemple, le fil électrode (échantillon C) a été réalisé selon le procédé suivant : - prendre une âme de laiton à 80 % de cuivre et 20 % de zinc, de diamètre 1.20 5 mm, - déposer une première couche de zinc de 30 pm d'épaisseur sur cette âme, - réaliser un premier traitement thermique de 20 heures à 385 °C pour obtenir : une sous-couche en phase p d'environ 60 pm d'épaisseur, et une couche externe en phase y d'environ 15 pm d'épaisseur, 10 - tréfiler en 0.62 mm ; la phase y se fracture, - réaliser un revêtement de 3 pm de zinc sur la phase y fracturée préalablement dégraissée et désoxydée, - tréfiler en 0.25 mm, - réaliser un traitement thermique de 5 heures à 130 °C. 15 Le zinc de surface a été transformé en laiton en phase c. On a constaté que, dans un tel fil C, le taux de couverture longitudinale qui a été obtenu était de 90 % environ. Des pores couverts sont observables dans des sections transversales du fil. Certains de ces pores peuvent avoir une taille supérieure à 3 pm. On observe en moyenne plus de 3 pores couverts par section 20 transversale complète du fil. Exemple N° 4 Dans ce quatrième exemple, le fil électrode (échantillon D) a été réalisé selon le procédé suivant : 25 - prendre une âme de laiton à 80 % de cuivre et 20 % de zinc, de diamètre 1.20 mm, - déposer une première couche de zinc de 38 pm d'épaisseur sur cette âme, - réaliser un premier traitement thermique de 22 heures à 395 °C pour obtenir : une sous-couche en phase p d'environ 76 pm d'épaisseur, et une couche externe en 30 phase y d'environ 15 pm d'épaisseur, - tréfiler en 0.62 mm ; la phase y se fracture, - réaliser un second traitement thermique de 7 heures à 327 °C ; on obtient une couche de laiton en phase p de 39 pm d'épaisseur, et une couche de 8 pm de blocs de laiton en phase y fracturée contenant aussi de la phase p, 35 - réaliser un revêtement de 6.5 pm de zinc sur la phase y fracturée préalablement dégraissée et désoxydée, - tréfiler en 0.42 mm, 7266FDEPA, 15 - réaliser un troisième traitement thermique de 32 heures à 145 °C, à l'issue duquel on obtient un revêtement comprenant une couche intérieure de laiton en phase de 16 pm d'épaisseur et une couche superficielle de laiton en phase y de 14 pm d'épaisseur, 5 - tréfiler en 0.25 mm. On a constaté que, dans un tel fil D, le taux de couverture longitudinale qui a été obtenu était de 86 % environ. Des pores couverts sont observables dans des sections transversales du fil. Certains de ces pores peuvent avoir une taille supérieure à 4 pm. On observe en moyenne plus de 5 pores couverts de taille 10 supérieure à 2 pm par section transversale complète du fil. Exemple N° 5 Dans ce cinquième exemple, le fil électrode (échantillon E) a été réalisé selon le procédé suivant : 15 - prendre un fil de laiton à 63 % de cuivre et 37 % de zinc, de diamètre 1.25 mm, - déposer une première couche de zinc de 14 pm d'épaisseur sur cette âme, - tréfiler ce fil à 0.827 mm, - soumettre l'ébauche ainsi obtenue à un traitement thermique de diffusion jusqu'à ce que le revêtement ne comporte plus de zinc en surface ; en pratique, le 20 traitement thermique peut être de 4 heures à 180 °C ; on obtient une couche d'environ 13 pm de laiton en phase y, et une couche superficielle de laiton en phase e d'environ 7 pm d'épaisseur, sans trace de zinc, - tréfiler en 0.25 mm. La figure 9 illustre de façon schématique en coupe transversale partielle 25 un tel fil échantillon E. On a constaté que, dans un tel fil E, le taux de couverture longitudinale qui a été obtenu était de 86 % environ. La couche 3a de laiton en phase y est fracturée, comportant des blocs de laiton d'épaisseur variable pouvant atteindre 12 pm. Des pores couverts 5a, 5b, 5c, 5d sont observables dans des sections 30 transversales du fil. Certains de ces pores peuvent avoir une taille supérieure à 4 pm. On observe en moyenne, dans le revêtement 3 couvrant l'âme 2, plus de 5 pores couverts de taille supérieure à 2 pm par section transversale complète du fil. Sur cette figure 9, on a illustré schématiquement une fissure 8, qui se distingue nettement des pores couverts selon la présente invention par sa forme et 35 son volume, et qui débouche à la surface du fil. 16 Exemple N9 6 Dans ce sixième exemple, le fil électrode (échantillon F) a été réalisé selon le procédé suivant : - prendre une âme de laiton à 63 % de cuivre et 37 % de zinc, de diamètre 1.25 5 mm, - déposer une première couche de zinc de 20 pm d'épaisseur sur cette âme, - tréfiler en 0.827 mm, - réaliser un premier traitement thermique de 5 heures à 180 °C pour obtenir une sous-couche d'alliage de cuivre et de zinc en phase y d'environ 15 pm d'épaisseur, 10 une couche intermédiaire d'alliage de cuivre et de zinc en phase e d'environ 6 pm, et une couche externe d'alliage de cuivre et de zinc faiblement allié en phase ri d'environ 6 pm d'épaisseur, - tréfiler en 0.25 mm ; la phase y se fracture, et le revêtement recouvrant l'âme est un mélange de bloc d'alliage de cuivre et de zinc en phase y, avec, entre les blocs, 15 des pores couverts par un mélange d'alliages de cuivre et de zinc en phase e et en phase ri. La figure 10 illustre de façon schématique en coupe transversale partielle un tel fil échantillon F. On a constaté que, dans un tel fil F, le taux de couverture longitudinale 20 qui a été obtenu était supérieur à 90 % environ. Des pores couverts 5a, 5b, 5c sont observables dans des sections transversales du fil. Certains de ces pores peuvent avoir une taille supérieure à 4 pm. On observe en moyenne plus de 5 pores couverts de taille supérieure à 2 pm par section transversale complète du fil. Par un traitement thermique ultérieur à basse température (environ 25 60 °C pendant 48 heures), on a réalisé un fil (échantillon F') dans lequel la couche externe 3b de zinc couvrant les pores a été convertie par diffusion en laiton en phase e , sans que l'âme 2 soit recristallisée, et sans faire disparaître les pores couverts 5a, 5b, 5c. Par un second traitement thermique ultérieur à environ 180 oC pendant 2 30 heures, on a réalisé un fil (échantillon F") dans lequel la couche externe 3b d'alliage de cuivre et de zinc en phase e couvrant les pores a été convertie par diffusion en alliage de cuivre et de zinc en phase y, sans que l'âme 2 soit recristallisée, et sans faire disparaître les pores couverts 5a, 5b, 5c. 35 7266FDFP.d. 17 Essais On a réalisé des essais comparatifs d'usinage mettant en évidence l'effet avantageux de la présente invention. 5 Les essais d'usinage ont été effectués avec les fils électrodes dont la fabrication est décrite ci-dessus, en les comparant avec : - un fil (échantillon LA) de 0.25 mm de diamètre en laiton nu à 63 % de cuivre et 37 % de zinc, - un fil (échantillon T) de 0.25 mm de diamètre ayant une âme en alliage de cuivre 10 et de zinc à 63 % de cuivre et 37 % de zinc, un revêtement couvrant pratiquement 100 % de la surface de l'âme et comprenant des blocs d'alliage de cuivre et de zinc en phase y fracturée dont les blocs sont noyés dans une matrice en alliage de cuivre et de zinc en phase e qui remplit les interstices entre les blocs de phase y ; ce fil est tel que décrit dans le document US 8,067,689 B2 selon le mode de 15 réalisation à phase e, - un fil (échantillon SD2) de 0.25 mm de diamètre ayant une âme en alliage de cuivre et de zinc à 63 % du cuivre et 37 % de zinc, un revêtement ayant une sous-couche en alliage de cuivre et de zinc en phase p et une couche externe en alliage de cuivre et de zinc en phase y fracturée, c'est-à-dire ayant des pores ouverts, 20 - un fil (échantillon SE) de 0.25 mm de diamètre ayant une âme en alliage de cuivre et de zinc à 80 % de cuivre et 20 % de zinc, un revêtement ayant une sous-couche en alliage de cuivre et de zinc en phase p et une couche externe en alliage de cuivre et de zinc en phase y fracturée, c'est-à-dire ayant des pores ouverts. Tous les essais d'usinage ont été effectués en utilisant une machine 25 GFMS P350, sur une pièce en acier de hauteur 50 mm, avec des buses décollées de 4.4 mm en bas et 5.0 mm en haut, avec une technologie AC CUT VS+ 0.25 mm (ACO=0), avec I changé de 17 à 18, P changé de 54 à 45 pour avoir environ 10 A de courant d'usinage, et avec FW changé de 17 à 10. En ce qui concerne les essais comparatifs pour évaluer la production de 30 poudre lors d'un usinage, on a fait passer une longueur de fil d'environ 1000 m linéaires, tendue à 10 N, dans un guide fil en céramique de machine d'électroérosion, on a recueilli la poudre sous le guide fil sur une surface adhésive, et on a comparé les quantités de poudre déposer. La comparaison était essentiellement optique, à l'oeil nu, en retenant quatre seuils de quantité, à savoir 35 une quantité très faible, une quantité moyenne, une quantité forte, et une quantité très forte. L'étalon de quantité est obtenu avec les fils SD2 et SE, qui sont des fils produits en grande série, commercialisés depuis plusieurs années, et qui donnent 7265FDE8doc 18 entière satisfaction en ce qui concerne l'absence de poudre lors d'un usinage en machine d'électroérosion. Les résultats figurent dans le tableau ci-après. Fil Vitesse d'usinage (mm2/mn) Quantité de poudre Fil LA 83.8 moyenne Fil SD2 99.8 très faible Fil SE 106.6 très faible Fil T 96.0 très forte Fil A 94.2 Fil A' 96.0 Fil B 100.3 très faible Fil C 107,1 forte Fil D 110.1 très faible Fil E 101.9 moyenne Fil F 97.0 très faible Fil F' 108 Fil F" 110 forte Les pores couverts des fils A et A' sont apparemment de taille trop petite pour qu'un effet avantageux soit constaté sur la vitesse d'usinage par rapport notamment au fil SD2. 25 Cependant, la comparaison des vitesses d'usinage des fils A et A' démontre l'intérêt de la phase e par rapport au zinc pur en phase On constate, en considérant les fils B et E à pores couverts de taille suffisante, une augmentation de la vitesse d'usinage en ébauche par rapport à des fils ayant une même structure d'âme en laiton CuZn37 et ayant un revêtement à 30 pores ouverts ou à pores couverts de petite taille (fils SD2, A, A'). En particulier, le fil E, qui a été réalisé en déposant la même quantité de zinc que le fil A, démontre l'intérêt de la présence de pores couverts de plus de 4 pm dans le revêtement. Le fil A' n'a, en comparaison avec le fil E, que des pores dont le diamètre est inférieur à 2 pm. 35 Le fil B a permis d'atteindre de faibles rugosités en finition, de l'ordre de 0.20 pm de Ra. Il fait peu de poudre quand il passe dans les guides fil de la machine. Le fil B démontre que, pour concilier une grande vitesse d'usinage, une 5 10 15 20 1265FDEP 19 faible rugosité, et un faible dégagement de poudre, on peut avantageusement réaliser des pores couverts de plus de 4 pm recouverts d'alliage de cuivre et de zinc en phase e entre des blocs fracturés d'épaisseur régulière d'alliage de cuivre et de zinc en phase y. En comparaison du fil SD2, dont l'âme présente la même 5 composition, le fil B démontre l'intérêt d'un fort taux de couverture et de la présence de pores couverts de grande taille. On constate, en considérant le fil D à pores couverts de taille suffisante, une augmentation de la vitesse d'usinage en ébauche par rapport à des fils ayant une même structure d'âme en laiton CuZn20 et ayant un revêtement à pores 10 ouverts (fil SE). Le fil F a une vitesse d'usinage relativement faible, malgré la présence de la couche de revêtement en phase y fracturée, de la phase e, et de pores couverts. La présence de zinc en phase q semble être à l'origine de ce résultat. En comparaison avec le fil F, le fil F' démontre l'intérêt d'avoir des pores 15 couverts de plus de 3 pm dans un revêtement en alliage de cuivre et de zinc en phase e dépourvu de phase ri. En outre, le fil F" démontre l'intérêt d'avoir des pores de 3 pm ou plus dans un revêtement en alliage de cuivre et de zinc en phase y dépourvu de phases e et q. 20 La présente invention n'est pas limitée aux modes de réalisation qui ont été explicitement décrits, REVENDICATIONS1 - Fil électrode (1) pour usinage par électroérosion, ledit fil électrode (1) comprenant : - une âme (2) métallique, en une ou plusieurs couches de métal ou d'alliage métallique, - sur l'âme (2) métallique, un revêtement (3) ayant un alliage différent de celui de l'âme (2) métallique et contenant plus de 50 % en poids de zinc , caractérisé en ce que : - le revêtement (3) comprend de l'alliage cuivre-zinc (3a) en phase y fracturée, - le revêtement (3) recouvre l'âme (2) métallique selon un taux de couverture supérieur à 85 %, - le revêtement (3) contient des pores couverts (5a, 5b, 5c, 5d, 5e) ayant une taille supérieure à 2 pm. 2 - Fil électrode selon la revendication 1, caractérisé en ce que le revêtement (3) comprend en moyenne, dans chaque section transversale complète du fil électrode, au moins 3 pores couverts (5a, 5b, 5c, 5d, 5e) ayant une taille supérieure à 2 pm. 3 - Fil électrode selon la revendication 1, caractérisé en ce que le revêtement (3) comprend en moyenne, dans chaque section transversale complète du fil électrode, au moins 5 pores couverts (5a, 5b, 5c, 5d, 5e) ayant une taille supérieure à 2 pm. 4 - Fil électrode selon l'une quelconque des revendications 1 à 3, caractérisé en ce que le revêtement (3) contient des pores couverts (5a, 5b, 5c, 5d, 5e) ayant une taille supérieure à 3 pm. 5 - Fil électrode selon l'une quelconque des revendications 1 à 3, caractérisé en ce que le revêtement (3) contient des pores couverts (5a, 5b, 5c, 5d, 5e) ayant une taille supérieure à 4 pm. 6 - Fil électrode selon l'une quelconque des revendications 1 à 5, caractérisé en ce que tout ou partie des pores (5a, 5b, 5c, 5d, 5e) sont couverts par un ou plusieurs alliages de cuivre et de zinc (3b) à plus de 58 % et moins de 100 % de zinc en poids. 7 - Fil électrode selon l'une quelconque des revendications 1 à 6, caractérisé en ce que tout ou partie des pores (5a, 5b, 5c, 5d, 5e) sont couverts par un ou plusieurs alliages de cuivre et de zinc (3b) à plus de 78 % et moins de 100 % de zinc en poids. 726FDEP,deo 21 8 - Fil électrode selon l'une quelconque des revendications 1 à 5, caractérisé en ce que tout ou partie des pores (5a, 5b, 5c, 5d, 5e) sont couverts par un mélange (3b) d'alliages de cuivre et de zinc en phase e et en phase ri. 9 - Fil électrode selon l'une quelconque des revendications 1 à 8, 5 caractérisé en ce que l'âme (2) comporte un coeur métallique (2a) et une couche intermédiaire (2b) en alliage de cuivre et de zinc en phase R. 10 - Fil électrode selon la revendication 9, caractérisé en ce que le coeur (2a) est en cuivre ou en alliage de cuivre. 11 - Procédé de fabrication d'un fil électrode selon l'une quelconque des 10 revendications 1 à 10, comprenant la succession des étapes : - prendre une âme de laiton à 63 % de cuivre et 37 % de zinc, de diamètre 1.25 mm, - déposer une première couche de zinc de 20 pm d'épaisseur sur cette âme, - tréfiler en 0.30 mm, 15 - faire un traitement thermique de diffusion à 180 °C pendant 2 heures pour transformer partiellement la couche externe de zinc en une couche en laiton en phase y ; le revêtement comprend alors une couche en phase y proche de l'âme, et une couche externe en phase e, - tréfiler en 0.25 mm. 20 12 - Procédé de réalisation d'un fil électrode selon l'une quelconque des revendications 1 à 10, comprenant les étapes : - prendre une âme de laiton à 80 % de cuivre et 20 % de zinc, de diamètre 1.20 mm, - déposer une première couche de zinc de 30 pm d'épaisseur sur cette âme, 25 réaliser un premier traitement thermique de 20 heures à 385 °C pour obtenir : une sous-couche en phase p d'environ 60 pm d'épaisseur, et une couche externe en phase y d'environ 15 pm d'épaisseur, - tréfiler en 0.62 mm ; la phase y se fracture, - réaliser un revêtement de 3 pm de zinc sur la phase y fracturée préalablement 30 dégraissée et désoxydée, - tréfiler en 0.25 mm, - réaliser un traitement thermique de 5 heures à 130 °C. 13 - Procédé de réalisation d'un fil électrode selon l'une quelconque des revendications 1 à 10, comprenant les étapes : 35 - prendre une âme de laiton à 80 % de cuivre et 20 % de zinc, de diamètre 1.20 mm, - déposer une première couche de zinc de 38 pm d'épaisseur sur cette âme, 72663,DEF.doc 22 - réaliser un premier traitement thermique de 22 heures à 395 °C pour obtenir : une sous-couche en phase p d'environ 76 pm d'épaisseur, et une couche externe en phase y d'environ 15 pm d'épaisseur, - tréfiler en 0.62 mm ; la phase y se fracture, 5 - réaliser un second traitement thermique de 7 heures à 327 °C ; on obtient une couche de laiton en phase i3 de 39 pm d'épaisseur, et une couche de 8 pm de blocs de laiton en phase y fracturée contenant aussi de la phase 3, - réaliser un revêtement de 6.5 pm de zinc sur la phase y fracturée préalablement dégraissée et désoxydée, 10 - tréfiler en 0.42 mm, - réaliser un troisième traitement thermique de 32 heures à 145 °C, à l'issue duquel on obtient un revêtement comprenant une couche intérieure de laiton en phase p de 16 pm d'épaisseur et une couche superficielle de laiton en phase y de 14 pm d'épaisseur, 15 - tréfiler en 0.25 mm.